(57)【要約】【課題】本発明の課題は、電気伝導率が高い電気化学素子用電解液を提供することである。【解決手段】実質的に炭素のみで構成される電子伝導性物質（Ａ１）、（Ａ１）の誘導体（Ａ２）およびドープされた導電性高分子（Ａ３）からなる群から選ばれる少なくとも1種の化合物（Ａ）を含有する電気化学素子用電解液。電解質（Ｂ）を含有することが好ましく、電解質（Ｂ）が溶媒（Ｃ）中に溶解されているか、および／または電解質（Ｂ）がイオン液体（Ｄ）であることがさらに好ましい。電子伝導性物質（Ａ１）は、カーボンナノチューブ、カーボンナノホーン、グラフェン、カーボンブラック、フラーレン、フラーレンオリゴマー、およびフラーレンポリマーからなる群から選ばれる少なくとも1種であることが好ましい。【選択図】なし【特許請求の範囲】
【請求項１】
実質的に炭素のみで構成される電子伝導性物質（Ａ１）、（Ａ１）の誘導体（Ａ２）およびドープされた導電性高分子（Ａ３）からなる群から選ばれる少なくとも1種の化合物（Ａ）を含有する電気化学素子用電解液。
【請求項２】
電解質（Ｂ）を含有する請求項１に記載の電解液。
【請求項３】
電解質（Ｂ）が溶媒（Ｃ）中に溶解されているか、および／または電解質（Ｂ）がイオン液体（Ｄ）である請求項２に記載の電解液。
【請求項４】
電子伝導性物質（Ａ１）が、カーボンナノチューブ、カーボンナノホーン、グラフェン、カーボンブラック、フラーレン、フラーレンオリゴマー、およびフラーレンポリマーからなる群から選ばれる少なくとも1種である請求項１〜３に記載の電解液。
【請求項５】
電解質（Ｂ）がアンモニウム化合物（Ｂ１）である請求項２〜４のいずれか１項に記載の電解液。
【請求項６】
アンモニウム化合物（Ｂ１）が、一般式（１）で表されるアンモニウム塩（Ｂ１１）および／または一般式（２）で表されるアミジニウム塩（Ｂ１２）である請求項５に記載の電解液。
【化１】
2015126061.tif 000005
[Ｒ１〜Ｒ４は、アミノ基、炭素数１〜２０のアルコキシ基、アルデヒド基、エーテル基、カルボキシル基、シアノ基、ニトロ基、およびスルホニル基からなる群より選ばれる少なくとも１種の基で置換されていてもよい炭素数１〜２０の炭化水素基、酸素原子および／もしくはイオウ原子を含有していてもよい環状炭化水素基または水素原子を表し、同一であっても異なっていてもよく、Ｒ１〜Ｒ４の２つの基が互いに結合して環構造を形成していてもよい。Ｘ１ −は有機酸アニオンおよび／または無機酸アニオンである。]
【化２】
2015126061.tif 000006
[Ｒ５〜Ｒ９は、それぞれヒドロキシル基、アミノ基、ニトロ基、シアノ基、カルボキシル基、エーテル基およびアルデヒド基からなる群より選ばれる少なくとも１種の基を有していてもよい炭素数１〜１０の炭化水素基または水素原子を表す。Ｒ５〜Ｒ９の一部または全てが相互に結合して環を形成していてもよい。Ｘ２ −は有機酸アニオンおよび／または無機酸アニオンである。]
【請求項７】
一般式（１）のＸ１ −および一般式（２）のＸ２ −が、炭素数１〜２０の有機酸アニオンおよびホウ酸アニオンからなる群より選ばれる少なくとも１種のアニオンである請求項６に記載の電気化学素子用電解液。
【請求項８】
溶媒（Ｃ）が有機溶媒である請求項３〜７のいずれか１項に記載の電解液。
【請求項９】
電気化学素子がアルミニウム電解コンデンサである請求項１〜８のいずれか１項に記載の電解液。
【請求項１０】
請求項１〜９のいずれか１項に記載の電気化学素子用電解液を用いてなる電気化学素子。
【請求項１１】
電気化学素子がアルミニウム電解コンデンサである請求項１０に記載の電気化学素子。
【発明の詳細な説明】
【技術分野】
【０００１】
本発明は、電気化学素子用電解液、およびそれを用いた電気化学素子に関する。
【背景技術】
【０００２】
近年、ＡＶ機器や家電製品、車載用途の電気化学素子は、より狭小な空間への配置・収納を要求され小型化する傾向があり、発熱の抑制は継続した課題となっている。電気化学素子の発熱は等価直列抵抗(ＥＳＲ)の値に比例した電力損失とともにおこるため、ＥＳＲを低減させる電解液の高電導度化は最重要の因子として挙げられる。
【０００３】
電気化学素子用電解液としては、アルミニウム電解コンデンサ用電解液、電気二重層キャパシタ用電解液、リチウムイオンキャパシタ用電解液、導電性高分子ハイブリッドアルミ電解コンデンサ用電解液などがある。アルミニウム電解コンデンサ用電解液としては、４級化したアルキル置換アミジン基を有する化合物のカルボン酸塩を電解質とする、いわゆるアミジン系電解液などが知られている。（特許文献１）本電解液を使用することにより電気化学素子の高電導度化を達成することができる。
【先行技術文献】
【特許文献】
【０００４】
【特許文献１】特開平９−２８３３７９
【発明の概要】
【発明が解決しようとする課題】
【０００５】
しかしながら、電気化学素子の小型化需要による低ＥＳＲ化、高容量化、高信頼化要求に伴い、さらに電気伝導率の高い電解液が望まれており、特許文献１に開示されたアルミニウム電解コンデンサ用電解液の電気伝導率は十分とはいえない。本発明の課題は、電気伝導率の高い電気化学素子用電解液を提供することである。
【課題を解決するための手段】
【０００６】
本発明者等は上記課題を解決するべく鋭意検討した結果、本発明に至った。すなわち本発明は、実質的に炭素のみで構成される電子伝導性物質（Ａ１）、（Ａ１）の誘導体（Ａ２）およびドープされた導電性高分子（Ａ３）からなる群から選ばれる少なくとも1種の化合物（Ａ）を含有することを特徴とする電気化学素子用電解液；該電解液を用いてなる電気化学素子である。
【発明の効果】
【０００７】
本発明の電気化学素子用電解液は、電気伝導率が高い効果を奏する。
【発明を実施するための形態】
【０００８】
本発明は、実質的に炭素のみで構成される電子伝導性物質（Ａ１）、（Ａ１）の誘導体（Ａ２）およびドープされた導電性高分子（Ａ３）からなる群から選ばれる少なくとも1種の化合物（Ａ）を含有することを特徴とする電気化学素子用電解液である。電解液に電解質（Ｂ）が含まれていてもよい。また、その電解質（Ｂ）が溶媒（Ｃ）中に溶解されているか、および／または電解質（Ｂ）がイオン液体（Ｄ）であってもよい。電子伝導性の高い化合物（Ａ）を液体に分散および／または溶解することで電気伝導率の高い電解液を得ることができる。
【０００９】
実質的に炭素のみで構成される電子伝導性物質（Ａ１）はカーボンナノチューブ、カーボンナノホーン、グラフェン、カーボンブラック、フラーレン、フラーレンオリゴマー、およびフラーレンポリマーであり、これらの２種以上の混合物であってもよい。これらの物質は原子・分子を内包および／または吸着していてもよい。
【００１０】
（Ａ１）の誘導体（Ａ２）は、化学修飾によって（Ａ１）に水素、ハロゲン、カルボキシル基、スルホニル基、アルコキシカルボニル基、アルキル基、アリル基、アリール基、アルキレン基、アシル基、アルコキシ基、アミノ基、イミノ基、ニトロ基、ニトロソ基、アルキルチオ基、シアノ基、ホルミル基、カルバモイル基、シリル基、シリルオキシ基などを導入した物質である。これらの物質は原子・分子を内包および／または吸着していてもよい。
【００１１】
ドープされた導電性高分子（Ａ３）における導電性高分子は、ポリピロール、ポリアニリン、ポリチオフェン、ポリエチレンジオキシチオフェン、ポリ(p-フェニレン)、ポリフルオレン、ポリ(p-フェニレンビニレン)、ポリチエニレンビニレンなどである。ドーパントは、アルカリ金属(Ｌｉ、Ｎａ、Ｋ、Ｒｂ、Ｃｓ)、アルカリ土類金属(Ｂｅ、Ｍｇ、Ｃａ)、陽イオン（Ｌｉ＋、Ｎａ＋、Ｋ＋、Ｒ４Ｎ＋、Ｒ４Ｐ＋）（Ｒ：アルキル基および／またはアリール基）、 ハロゲン（Ｂｒ２、Ｉ２、ＩＣｌ、ＩＣｌ３）、ルイス酸（ＰＦ５、ＡｓＦ５、ＢＦ３、ＳＯ３）、ブレンステッド酸（ＨＣｌ、Ｈ２ＳＯ４、ＨＣｌＯ４、カンファースルホン酸、ドデシルベンゼンスルホン酸、ポリスチレンスルホン酸）、金属化合物（ＦｅＣｌ３、ＦｅＢｒ３、ＳｎＣｌ４）、有機化合物（ＴＣＮＱ、ＴＣＮＥ，ＤＤＱ、アミノ酸）、アニオン（ＣｌＯ４−, ＢＦ４−, ＰＦ６−, ＡｓＦ６−）などである。
【００１２】
電解液中に占める化合物（Ａ）の濃度は、電解液の重量に基づいて、０．００１〜７０％が好ましく、さらに好ましくは０．００５〜３０％、特に好ましくは０．０１〜５％である。
【００１３】
電解質（Ｂ）としては、アンモニウム化合物（Ｂ１）が含まれる。ここでアンモニウム化合物（Ｂ１）は、アンモニウム塩、ＮＦ４＋、ＮＨ３ＯＨ＋、Ｒ４Ｎ＋など、アンモニウム基の水素を他の基または元素によって置換したイオンを含む広義のアンモニウム塩あるいはアンモニウムイオン一般を指すものとする。アンモニウム化合物（Ｂ１）としては、一般式（１）で表されるアンモニウム塩（Ｂ１１）または一般式（２）で表されるアミジニウム塩（Ｂ１２）が含まれ、２種以上併用することもできる。
【００１４】
【化１】
2015126061.tif 000002
[Ｒ１〜Ｒ４は、アミノ基、炭素数１〜２０のアルコキシ基、アルデヒド基、エーテル基、カルボキシル基、シアノ基、ニトロ基、スルホニル基からなる群より選ばれる少なくとも１種の基で置換されていてもよい炭素数１〜２０の炭化水素基（Ｅ１）、酸素原子および／またはイオウ原子を含有していてもよい環状炭化水素基（Ｅ２）または水素原子を表し、同一であっても異なっていてもよく、Ｒ１〜Ｒ４の２つの基が互いに結合して環構造を形成していてもよい。Ｘ１ −は有機酸アニオン、無機酸アニオンから選ばれる少なくとも１種のアニオンである。]
【００１５】
【化２】
2015126061.tif 000003
[Ｒ５〜Ｒ９は、それぞれヒドロキシル基、アミノ基、ニトロ基、シアノ基、カルボキシル基、エーテル基もしくはアルデヒド基を有していてもよい炭素数１〜１０の炭化水素基または水素原子を表す。Ｒ５〜Ｒ９一部または全てが相互に結合して環を形成していてもよい。有機酸アニオン、無機酸アニオンから選ばれる少なくとも１種のアニオンである。]
【００１６】
炭化水素基（Ｅ１）の炭素数は好ましくは１〜１０、さらに好ましいのは炭素数１〜８、最も好ましいのは炭素数１〜６である。環状炭化水素基（Ｅ２）の炭素数は好ましくは３〜２０、さらに好ましいのは炭素数４〜１０、最も好ましいのは炭素数５〜８である。
【００１７】
炭化水素基（Ｅ１）の具体例としては以下のものが挙げられる。
（１）飽和炭化水素基
アルキル基：メチル、エチル、ｎ−プロピル、ｎ−ブチルなどの直鎖アルキル基、イソプロピル、ｓｅｃ−ブチル、ｔｅｒｔ−ブチルなどの分岐アルキル基など
（２）不飽和炭化水素基
アルケニル基：ビニル、アリル、プロペニル、１−ブテニル、２−ブテニル等、
アルキニル基：エチニル、１−プロピニル、２−プロピニルなど
【００１８】
（Ｅ１）に置換されていてもよい置換基としては、ヒドロキシル基、カルボキシル基、エーテル基、アルデヒド基、アミノ基、ニトロ基、シアノ基、炭素数１〜２０のアルコキシ基、スルホニル基などが挙げられる。
【００１９】
環状炭化水素基（Ｅ２）の具体例としては以下のものが挙げられる。
（１）脂環式炭化水素基：シクロプロピル、シクロブチル、シクロペンチル、シクロヘキシル、シクロヘプチル、シクロオクチルなど
（２）芳香族炭化水素基：フェニル、トリル、ベンジルなど
酸素原子および／またはイオウ原子および／または窒素原子を含有する場合、（Ｅ２）の具体例としてはフラニル、チエニル等複素環芳香族化合物基などが挙げられる。
【００２０】
アンモニウム塩（Ｂ１１）のアンモニウムとして、具体例は以下の通りであり、２種以上併用することもできる。
（１）アンモニウム（ＮＨ４＋）
（２）モノアルキルアンモニウム
メチルアンモニウム、エチルアンモニウム、プロピルアンモニウム、ブチルアンモニウムなど
（３）ジアルキルアンモニウム
ジメチルアンモニウム、ジエチルアンモニウム、エチルメチルアンモニウム、ジイソプロピルアンモニウム、ジ−ｎ−ブチルアンモニウム、ジイソブチルアンモニウム、イソプロピルメチルアンモニウム、ジアリルアンモニウム、アリルエチルアンモニウム、ジベンジルアンモニウム、Ｎ−メチルエタノールアンモニウム、ジエタノールアンモニウムなど
【００２１】
（４）トリアルキルアンモニウム
トリメチルアンモニウム、ジメチルエチルアンモニウム、メチルジエチルアンモニウム、トリエチルアンモニウム、ジメチル−ｎ−プロピルアンモニウム、ジメチルイソプロピルアンモニウム、メチルエチル−ｎ−プロピルアンモニウム、メチルエチルイソプロピルアンモニウム、ジエチル−ｎ−プロピルアンモニウム、ジエチルイソプロピルアンモニウム、トリ−ｎ−プロピルアンモニウム、トリイソプロピルアンモニウム、ジプロピルメチルアンモニウム、ジプロピルエチルアンモニウム、トリ−ｎ−ブチルアンモニウム、トリ−ｔｅｒｔ−ブチルアンモニウム、ジエチルブチルアンモニウム、メチルプロピルブチルアンモニウム、エチルプロピルブチルアンモニウム、ジプロピルブチルアンモニウム、ジブチルメチルアンモニウム、ジブチルエチルアンモニウム、ジブチルプロピルアンモニウム、Ｎ，Ｎ−ジメチルアミノエチルメチルアンモニウムなど
【００２２】
（５）テトラアルキルアンモニウム
テトラメチルアンモニウム、エチルトリメチルアンモニウム、ジエチルジメチルアンモニウム、トリエチルメチルアンモニウム、テトラエチルアンモニウム、トリメチル−ｎ−プロピルアンモニウム、トリメチルイソプロピルアンモニウム、トリメチル−ｎ−ブチルアンモニウム、トリメチルイソブチルアンモニウム、トリメチル−ｔ−ブチルアンモニウム、トリメチル−ｎ−ヘキシルアンモニウム、ジメチルジ−ｎ−プロピルアンモニウム、ジメチルジイソプロピルアンモニウム、ジメチル−ｎ−プロピルイソプロピルアンモニウム、メチルトリ−ｎ−プロピルアンモニウム、メチルトリイソプロピルアンモニウム、メチルジ−ｎ−プロピルイソプロピルアンモニウム、メチル−ｎ−プロピルジイソプロピルアンモニウム、トリエチル−ｎ−プロピルアンモニウム、トリエチルイソプロピルアンモニウム、トリエチル−ｎ−ブチルアンモニウム、トリエチルイソブチルアンモニウム、トリエチル−ｔ−ブチルアンモニウム、ジメチルジ−ｎ−ブチルアンモニウム、ジメチルジイソブチルアンモニウム、ジメチルジ−ｔ−ブチルアンモニウム、ジメチル−ｎ−ブチルエチルアンモニウム、ジメチルイソブチルエチルアンモニウム、ジメチル−ｔ−ブチルエチルアンモニウム、ジメチル−ｎ−ブチルイソブチルアンモニウム、ジメチル−ｎ−ブチル−ｔ−ブチルアンモニウム、ジメチルイソブチル−ｔ−ブチルアンモニウム、ジエチルジ−ｎ−プロピルアンモニウム、ジエチルジイソプロピルアンモニウム、ジエチル−ｎ−プロピルイソプロピルアンモニウム、エチルトリ−ｎ−プロピルアンモニウム、エチルトリイソプロピルアンモニウム、エチルジ−ｎ−プロピルイソプロピルアンモニウム、エチル−ｎ−プロピルジイソプロピルアンモニウム、ジエチルメチル−ｎ−プロピルアンモニウム、エチルジメチル−ｎ−プロピルアンモニウム、エチルメチルジ−ｎ−プロピルアンモニウム、ジエチルメチルイソプロピルアンモニウム、エチルジメチルイソプロピルアンモニウム、エチルメチルジイソプロピルアンモニウム、エチルメチル−ｎ−プロピルイソプロピルアンモニウム、テトラ−ｎ−プロピルアンモニウム、テトライソプロピルアンモニウム、ｎ−プロピルトリイソプロピルアンモニウム、ジ−ｎ−プロピルジイソプロピルアンモニウム、トリ−ｎ−プロピルイソプロピルアンモニウム、トリメチルペンチルアンモニウム、トリメチルヘキシルアンモニウム、トリメチルヘプチルアンモニウム、トリメチルオクチルアンモニウム、トリメチルノニルアンモニウムなど
【００２３】
（６）芳香族置換アンモニウム
トリメチルフェニルアンモニウム、テトラフェニルアンモニウムなど
（７）脂肪族環状アンモニウム
Ｎ，Ｎ−ジメチルピロリジニウム、Ｎ−エチル−Ｎ−メチルピロリジニウム、Ｎ，Ｎ−ジエチルピロリジニウム、Ｎ，Ｎ−テトラメチレンピロリジニウム等のピロリジニウム；Ｎ，Ｎ−ジメチルピペリジニウム、Ｎ−エチル−Ｎ−メチルピペリジニウム、Ｎ，Ｎ−ジエチルピペリジニウム、Ｎ，Ｎ−テトラメチレンピペリジニウム、Ｎ，Ｎ−ペンタメチレンピペリジニウム等のピペリジニウム；Ｎ，Ｎ−ジメチルモルホリニウム、Ｎ−エチル−Ｎ−メチルモルホリニウム、Ｎ，Ｎ−ジエチルモルホリニウムなど
（８）含窒素ヘテロ環芳香族化合物
Ｎ−メチルピリジニウム、Ｎ−エチルピリジニウム、Ｎ−ｎ−プロピルピリジニウム、Ｎ−イソプロピルピリジニウム、Ｎ−ｎ−ブチルピリジニウムなど
【００２４】
アミジニウム塩（Ｂ１１）におけるアミジニウムの好適な具体例は以下の通りであり、２種以上併用することもできる。
（１）イミダゾリウム
１，３−ジメチルイミダゾリウム、１，２，３−トリメチルイミダゾリウム、１−エチル−３−メチルイミダゾリウム、１−エチル−２，３−ジメチルイミダゾリウム、１，３−ジエチルイミダゾリウム、１，２−ジエチル−３−メチルイミダゾリウム、１，３−ジエチル−２−メチルイミダゾリウム、１，２−ジメチル−３−ｎ−プロピルイミダゾリウム、１−ｎ−ブチル−３−メチルイミダゾリウム、１−メチル−３−ｎ−プロピル−２，４−ジメチルイミダゾリウム、１，２，３，４−テトラメチルイミダゾリウム、１，２，３，４，５−ペンタメチルイミダゾリウム、２−エチル−１，３−ジメチルイミダゾリウム、１，３−ジメチル−２−ｎ−プロピルイミダゾリウム、１，３−ジメチル−２−ｎ−ペンチルイミダゾリウム、１，３−ジメチル−２−ｎ−ヘプチルイミダゾリウム、１，３，４−トリメチルイミダゾリウム、２−エチル−１，３，４−トリメチルイミダゾリウム、１，３−ジメチルベンゾイミダゾリウム、１−フェニル−３−メチルイミダゾリウム、１−ベンジル−３−メチルイミダゾリウム、１−フェニル−２，３−ジメチルイミダゾリウム、１−ベンジル−２，３−ジメチルイミダゾリウム、２−フェニル−１，３−ジメチルイミダゾリウム、２−ベンジル−１，３−ジメチルイミダゾリウム、１，３−ジメチル−２−ｎ−ウンデシルイミダゾリウム、１，３−ジメチル−２−ｎ−ヘプタデシルイミダゾリウム、２−（２′−ヒドロキシ）エチル−１，３−ジメチルイミダゾリウム、１−（２′−ヒドロキシ）エチル−２，３−ジメチルイミダゾリウム、２−エトキシメチル−１，３−ジメチルイミダゾリウム、１−エトキシメチル−２，３−ジメチルイミダゾリウムなど。
【００２５】
（２）イミダゾリニウム
１，３−ジメチルイミダゾリニウム、１，２，３−トリメチルイミダゾリニウム、１−エチル−３−メチルイミダゾリニウム、１−エチル−２，３−ジメチルイミダゾリニウム、１，３−ジエチルイミダゾリニウム、１，２−ジエチル−３−メチルイミダゾリニウム、１，３−ジエチル−２−メチルイミダゾリニウム、１，２−ジメチル−３−ｎ−プロピルイミダゾリニウム、１−ｎ−ブチル−３−メチルイミダゾリニウム、１−メチル−３−ｎ−プロピル−２，４−ジメチルイミダゾリニウム、１，２，３，４−テトラメチルイミダゾリニウム、２−エチル−１，３−ジメチルイミダゾリニウム、１，３−ジメチル−２−ｎ−プロピルイミダゾリニウム、１，３−ジメチル−２−ｎ−ペンチルイミダゾリニウム、１，３−ジメチル−２−ｎ−ヘプチルイミダゾリニウム、１，３，４−トリメチルイミダゾリニウム、２−エチル−１，３，４−トリメチルイミダゾリニウム、１−フェニル−３−メチルイミダゾリニウム、１−ベンジル−３−メチルイミダゾリニウム、１−フェニル−２，３−ジメチルイミダゾリニウム、１−ベンジル−２，３−ジメチルイミダゾリニウム、２−フェニル−１，３−ジメチルイミダゾリニウム、２−ベンジル−１，３−ジメチルイミダゾリニウムなど。
【００２６】
アンモニウム塩（Ｂ１１）もしくはアミジニウム塩（Ｂ１２）を構成するアニオンは、有機酸アニオン、無機酸アニオンから選ばれる少なくとも１種のアニオンであり、２種以上併用することもできる。
【００２７】
アンモニウム塩（Ｂ１１）もしくはアミジニウム塩（Ｂ１２）を構成する有機酸アニオンにおける有機酸の具体例としては以下のものが挙げられる。
【００２８】
（１）カルボン酸たとえばモノカルボン酸｛Ｃ１〜３０の脂肪族モノカルボン酸［飽和モノカルボン酸（ギ酸、酢酸、プロピオン酸、酪酸、イソ酪酸、吉草酸、カプロン酸、エナント酸、カプリル酸、ベラルゴン酸、ラウリル酸、ミリスチン酸、ステアリン酸、ベヘン酸など）；不飽和モノカルボン酸（アクリル酸、メタクリル酸、オレイン酸など）］；Ｃ７〜３４の脂環式モノカルボン酸［シクロヘキサンカルボン酸など］；Ｃ７〜１５の芳香族モノカルボン酸［安息香酸、ケイ皮酸、ナフトエ酸など］；Ｃ２〜３１の脂肪族オキシモノカルボン酸［グリコール酸、乳酸、酒石酸など］；Ｃ７〜１５の芳香族オキシカルボン酸［サリチル酸、マンデル酸など］；アルキル（Ｃ１〜２０）エーテルモノカルボン酸｝およびポリカルボン酸（２〜４価のポリカルボン酸）｛Ｃ２〜３１の脂肪族ポリカルボン酸［飽和ポリカルボン酸（シュウ酸、マロン酸、コハク酸、グルタル酸、アジピン酸、ピメリン酸、スベリン酸、アゼライン酸、セバチン酸など）；不飽和ポリカルボン酸（マレイン酸、フマール酸、イタコン酸、シクロブテン−１，２−ジカルボン酸、シクロペンテン−１，２−ジカルボン酸、フラン−２，３−ジカルボン酸、フラン−３，４−ジカルボン酸、ビシクロ［２，２，１］ヘプタ−２−エン−２，３−ジカルボン酸、ビシクロ［２，２，１］ヘプタ−２，５−ジエン−２，３−ジカルボン酸など）］；Ｃ８〜１６の芳香族ポリカルボン酸［フタル酸、イソフタル酸、テレフタル酸、トリメリット酸、ピロメリット酸など］；Ｓ含有ポリカルボン酸［チオジプロピオン酸など］；Ｃ７〜３４の脂環式ポリカルボン酸［シクロヘキサンジカルボン酸、ダイマー酸など］；カルボキシル基含有ポリマー（Ｍｗ：２００〜５０００）［ポリ（メタ）アクリル酸、（メタ）アクリル酸と他のビニルモノマーとのコポリマー、カルボキシル基含有ポリウレタン、］など｝
【００２９】
（２）フェノール類、たとえば１価フェノール（フェノールおよびナフトールを含む）［フェノール；モノおよびジアルキル（Ｃ１〜２０）フェノール類（クレゾール、キシレノール、エチルフェノール、ｎ−およびイソ−プロピルフェノール、ｎ−およびイソ−アミルフェノール、イソノニルフェノール、イソドデシルフェノールなど）；メトキシフェノール類（オイゲノール、グアヤコールなど）；ナフトールおよびシクロヘキシルフェノールなど］および多価（２〜４価）フェノール［カテコール、レゾルシン、ピロガロールおよびフロログリシンなど］
（３）モノ−およびジ−アルキル（Ｃ１〜２０）リン酸エステル［モノ−およびジ−メチルリン酸エステル、モノ−およびジ−イソプロピルリン酸エステル、モノ−およびジ−ブチルリン酸エステル、モノ−およびジ−２−エチルヘキシルリン酸エステル、モノ−およびジ−イソデシルリン酸エステルなど］
（４）その他  ＨＮ（ＲｆＳＯ３）２−、ＨＣ（ＲｆＳＯ３）３−、ＲｆＳＯ３−、ＲｆＣＯ２−（Ｒｆは、炭素数１〜１２のフルオロアルキル基を表す。）、Ｎ（ＣＮ）２−
【００３０】
アンモニウム塩（Ｂ１１）もしくはアミジニウム塩（Ｂ１２）を構成する無機酸アニオンの具体例としてはホウ酸アニオン、リン酸アニオンの他、Ｃｌ−、Ｂｒ−、Ｉ−、ＢＦ４−、ＰＦ６−、ＡｓＦ６−、ＰＣｌ６−、ＢＣｌ４−、ＡｓＣｌ６−、ＳｂＣｌ６−、ＴａＣｌ６−、ＮｂＣｌ６−、ＰＢｒ６−、ＢＢｒ４−、ＡｓＢｒ６−、ＡｌＢｒ４−、ＴａＢｒ６−、ＮｂＢｒ６−、ＳｂＦ６−、ＡｌＦ４−、ＣｌＯ４−、ＡｌＣｌ４−、ＴａＦ６−、ＮｂＦ６−、Ｆ（ＨＦ）ｎ−(当該式中、ｎは１以上４以下の数値を表す)が挙げられる。
【００３１】
アンモニウム塩（Ｂ１１）もしくはアミジニウム塩（Ｂ１２）のうち、好ましくは上記一般式（２）で表されるアミジニウム塩（Ｂ１２）であり、（Ｂ１２）のうちより好ましくはアミジニウム有機酸塩である。
【００３２】
電解液中に占める電解質（Ｂ）の濃度は、電解液の重量に基づいて、５〜７０％が好ましく、さらに好ましくは１０〜６０％、特に好ましくは１５〜５０％である。
【００３３】
溶媒（Ｃ）の具体例としては以下の通りであり、２種以上の溶媒（Ｃ）を併用することもできる。
【００３４】
（１）アルコール
１価アルコール；炭素数１〜６の１価アルコール（メチルアルコール、エチルアルコール、プロピルアルコール、ブチルアルコール、ジアセトンアルコール、フルフリルアルコールなど）、炭素数７以上の１価アルコール（ベンジルアルコール、オクタノールなど）、２価アルコール；炭素数１〜６の２価アルコール（エチレングリコール、プロピレングリコール、ジエチレングリコール、ヘキシレングリコールなど）、炭素数７以上の２価アルコール（オクチレングリコールなど）、３価アルコール；炭素数１〜６の３価アルコール（グリセリンなど）、４価から６価またはそれ以上のアルコール；炭素数１〜６の４価から６価またはそれ以上のアルコール（ヘキシトールなど）
（２）アミド
ホルムアミド（Ｎ−メチルホルムアミド、Ｎ−エチルホルムアミド、Ｎ，Ｎ−ジメチルホルムアミド、Ｎ，Ｎ−ジエチルホルムアミドなど）、アセトアミド（Ｎ−メチルアセトアミド、Ｎ−エチルアセトアミド、Ｎ，Ｎ−ジメチルアセトアミド、Ｎ，Ｎ−ジエチルアセトアミドなど）、プロピオンアミド（Ｎ，Ｎ−ジメチルプロピオンアミド、ヘキサメチルホスホリルアミドなど）、オキサゾリジノン（Ｎ−メチル−２−オキサゾリジノン、３，５−ジメチル−２−オキサゾリジノンなど）
【００３５】
（３）ケトン
アセトン、メチルエチルケトン、メチルイソブチルケトン、アセトフェノン、シクロヘキサノンなど
（４）ニトリル
アセトニトリル、アクリロニトリルなど
（５）カーボネート
エチレンカーボネート、プロピレンカーボネート、メチルエチルカーボネート、ジエチルカーボネートなど
（６）エーテル
モノエーテル（エチレングリコールモノメチルエーテル、エチレングリコールモノエチルエーテル、ジエチレングリコールモノメチルエーテル、ジエチレングリコールモノエチルエーテル、エチレングリコールモノフェニルエーテル、テトラヒドロフラン、３−メチルテトラヒドロフランなど）、ジエーテル（エチレングリコールジメチルエーテル、エチレングリコールジエチルエーテル、ジエチレングリコールジメチルエーテル、ジエチレングリコールジエチルエーテルなど）
（７）炭化水素
ペンタン、ヘキサン、シクロヘキサン、ベンゼン、トルエン、キシレンなど
（８）その他の有機極性溶剤
ジメチルスルホキシド、スルホラン、１，３−ジメチル−２−イミダゾリジノン、Ｎ−メチルピロリドンなど
（９）水
【００３６】
この発明において、イオン液体（Ｄ）とは融点が１５０℃以下のものである。
【００３７】
イオン液体（Ｄ）としては、一般式（１）で表されるアンモニウム塩（Ｂ１１）または一般式（２）で表されるアミジニウム塩（Ｂ１２）が含まれ、２種以上併用することもできる。
【００３８】
イオン液体（Ｄ）の具体例としては、
（１）イミダゾリウム塩、イミダゾリニウム塩
１−エチル−３−メチルイミダゾリウム塩化物、１，２，３，４−テトラメチルイミダゾリニウム・フタル酸アニオン、１−エチル−３−メチルイミダゾリウム・フタル酸アニオン、１，３−ジメチルイミダゾリウム  メタンスルホネート、１，３−ジメチルイミダゾリウム  ジメチルフォスフェート、１，３−ジメチルイミダゾリウム  ジエチルフォスフェート、１，３−ジメチルイミダゾリウム  ジブチルフォスフェート、１，３−ジメチルイミダゾリウム  メチルサルフェート、１，２，３−トリメチルイミダゾリウム  メチルサルフェート、１，２，３−トリメチルイミダゾリウム  トリフルオロメタンスルホネート、１−エチル−３−メチルイミダゾリウム臭化物、１−エチル−３−メチルイミダゾリウムヨウ化物、１−エチル−３−メチルイミダゾリウムヨウ化物、１−エチル−３−メチルイミダゾリウム・乳酸アニオン、１−エチル−３−メチルイミダゾリウム  ビス（トリフルオロメチルスルフォニル）イミド、１−エチル−３−メチルイミダゾリウム  ビス（ペンタフルオロエチルスルフォニル）イミド、１−エチル−３−メチルイミダゾリウム  ジシアナミド、１−エチル−３−メチルイミダゾリウム・硝酸アニオン、１−エチル−３−メチルイミダゾリウム  ヘキサフルオロフォスフェート、１−エチル−３−メチルイミダゾリウム  テトラクロロアルミネート、１−エチル−３−メチルイミダゾリウム  テトラフルオロボレート、１−エチル−３−メチルイミダゾリウム・酢酸アニオン、１−エチル−３−メチルイミダゾリウム・アミノ酢酸アニオン、１−エチル−３−メチルイミダゾリウム  メタンスルホネート、１−エチル−３−メチルイミダゾリウム  トリフルオロメタンスルホネート、１−エチル−３−メチルイミダゾリウム  １，１，２，２−テトラフルオロエタンスルホネート、１−エチル−３−メチルイミダゾリウム  ジシアナミド、１−エチル−３−メチルイミダゾリウム  チオシアネート、１−エチル−３−メチルイミダゾリウム  トシレート、１−エチル−３−メチルイミダゾリウム  メチルサルフェート、１−エチル−３−メチルイミダゾリウム  エチルサルフェート、１−エチル−３−メチルイミダゾリウム  ヒドロキシド、１−エチル−３−メチルイミダゾリウム・硫酸水素アニオン、１−エチル−２，３−ジメチルイミダゾリウム塩化物、１−エチル−２，３−ジメチルイミダゾリウム  エチルサルフェート、１−エチル−２，３−ジメチルイミダゾリウム  ヘキサフルオロフォスフェート、１−エチル−２，３−ジメチルイミダゾリウム  テトラフルオロボレート、１−エチル−２，３−ジメチルイミダゾリウム  トリフルオロメタンスルホネート、１−メチル−３−プロピルイミダゾリウムヨウ化物、１−プロピル−３−メチルイミダゾリウム  ビス（トリフルオロメチルスルホニル）イミド、１−ブチル−３−メチルイミダゾリウム塩化物、１−ブチル−３−メチルイミダゾリウム臭化物、１−ブチル−３−メチルイミダゾリウムヨウ化物、１−ブチル−３−メチルイミダゾリウム  ヘキサフルオロフォスフェート、１−ブチル−３−メチルイミダゾリウム  トリフルオロメタンスルホネート、１−ブチル−３−メチルイミダゾリウム  テトラフルオロボレート、１−ブチル−３−メチルイミダゾリウム  メタンスルホネート、１−ブチル−３−メチルイミダゾリウム・乳酸アニオン、１−ブチル−３−メチルイミダゾリウム・酢酸アニオン、１−ブチル−３−メチルイミダゾリウム  ビス（トリフルオロメチルスルホニル）イミド、１−ブチル−３−メチルイミダゾリウム  ジブチルフォスフェート、１−ブチル−３−メチルイミダゾリウム  ジシアナミド、１−ブチル−３−メチルイミダゾリウム  ヘキサフルオロアンチモネート、１−ブチル−３−メチルイミダゾリウム  ハイドロジェンサルフェート、１−ブチル−３−メチルイミダゾリウム  メタンスルフォネート、１−ブチル−３−メチルイミダゾリウム  メチルサルフェート、１−ブチル−３−メチルイミダゾリウム・硝酸アニオン、１−ブチル−３−メチルイミダゾリウム  オクチルサルフェート、１−ブチル−３−メチルイミダゾリウム  テトラクロロアルミネート、１−ヘキシル−３−メチルイミダゾリウム塩化物、１−ヘキシル−３−メチルイミダゾリウム臭化物、１−ヘキシル−３−メチルイミダゾリウムヨウ化物、１−ヘキシル−３−メチルイミダゾリウム  ヘキサフルオロフォスフェート、１−ヘキシル−３−メチルイミダゾリウム  テトラフルオロボレート、１−ヘキシル−３−メチルイミダゾリウム  トリフルオロメタンスルホネート、１−ヘキシル−３−メチルイミダゾリウム  ビス（トリフルオロメチルスルフォニル）イミド、１−ヘキシル−３−メチルイミダゾリウム  ジシアナミド、１−メチル−３−オクチルイミダゾリウム塩化物、１−メチル−３−オクチルイミダゾリウム  テトラフルオロボレート、１−メチル−３−オクチルイミダゾリウム  ヘキサフルオロフォスフェート、１−メチル−３−オクチルイミダゾリウムトリフルオロメタンスルフォネート、１−デシル−３−メチルイミダゾリウム塩化物、１−デシル−３−メチルイミダゾリウム臭化物、１−ドデシル−３−メチルイミダゾリウム塩化物、１−ドデシル−３−メチルイミダゾリウム臭化物、１−ドデシル−３−メチルイミダゾリウムヨウ化物、１−テトラデシル−３−メチルイミダゾリウム塩化物、１−ヘキサデシル−３−メチルイミダゾリウム塩化物、１−オクタデシル−３−メチルイミダゾリウム塩化物、１−エチル−２，３−ジメチルイミダゾリウム臭化物、１−エチル−２，３−ジメチルイミダゾリウム塩化物、１−ブチル−２，３−ジメチルイミダゾリウム臭化物、１−ブチル−２，３−ジメチルイミダゾリウム塩化物、１−ブチル−２，３−ジメチルイミダゾリウム  テトラフルオロボレート、１−ブチル−２，３−ジメチルイミダゾリウム  トリフルオロメタンスルホネート、１−ヘキシル−２，３−ジメチルイミダゾリウム臭化物、１−ヘキシル−２，３−ジメチルイミダゾリウム塩化物、１−ヘキシル−２，３−ジメチルイミダゾリウム  テトラフルオロボレート、１−ヘキシル−２，３−ジメチルイミダゾリウム  トリフルオロメタンスルホネート、１−アリル−３−メチルイミダゾリウム  ビス（トリフルオロメチルスルホニル）イミド、１−アリル−３−メチルイミダゾリウム臭化物、１−アリル−３−メチルイミダゾリウム塩化物、１−アリル−３−メチルイミダゾリウム  ジシアナミド、１−アリル−３−メチルイミダゾリウムヨウ化物、１−��ンジル−３−メチルイミダゾリウム塩化物、１−ベンジル−３−メチルイミダゾリウム  ヘキサフルオロフォスフェート、１−ベンジル−３−メチルイミダゾリウム  テトラフルオロボレート、１，３−ビス（シアノメチル）イミダゾリウム  ビス（トリフルオロメチルスルホニル）イミド、１，３−ビス（シアノメチル）イミダゾリウム塩化物、１，３−ビス（シアノメチル）イミダゾリウム  ビス（トリフルオロメチルスルホニル）イミド、１，３−ビス（３−シアノプロピル）イミダゾリウム塩化物、４−（３−ブチル−１−イミダゾリオ）−１−ブタンスルフォネート、１，３−ジヒドロキシイミダゾリウム  ビス（トリフルオロメチルスルホニル）イミド、１，３−ジヒドロキシ−２−メチルイミダゾリウム  ビス（トリフルオロメチルスルホニル）イミド、１，３−ジメトキシイミダゾリウム  ビス（トリフルオロメチルスルホニル）イミド、１，３−ジメトキシイミダゾリウム  ヘキサフルオロフォスフェート、１，３−ジメトキシ−２−メチルイミダゾリウム  ビス（トリフルオロメチルスルホニル）イミド、１，３−ジメトキシ−２−メチルイミダゾリウム  ビス（トリフルオロメチルスルホニル）イミド、１，３−ジメトキシ−２−メチルイミダゾリウム  ヘキサフルオロフォスフェート、１，２−ジメチル−３−プロピルイミダゾリウム  ビス（トリフルオロメチルスルホニル）イミドなど
【００３９】
（２）ピリジニウム塩
１−エチルピリジニウム臭化物、１−エチルピリジニウム塩化物、１−ブチルピリジニウム臭化物、１−ブチルピリジニウム塩化物、１−ブチルピリジニウム臭化物、１−ブチルピリジニウム  ヘキサフルオロフォスフェート、１−ブチルピリジニウム  テトラフルオロボレート、１−ブチルピリジニウム  トリフルオロメタンスルホネート、１−ヘキシルピリジニウム臭化物、１−ヘキシルピリジニウム塩化物、１−ヘキシルピリジニウム  テトラフルオロボレート、１−ヘキシルピリジニウム  トリフルオロメタンスルホネート、１−ブチル−４−メチルピリジニウム塩化物、１−ブチル−３−メチルピリジニウム塩化物、１−ブチル−３−メチルピリジニウム  ビス（トリフルオロメチルスルホニル）イミド、１−ブチル−４−メチルピリジニウム  ヘキサフルオロフォスフェート、１−ブチル−４−メチルピリジニウム  テトラフルオロボレート、１−ブチル−４−メチルピリジニウム塩化物、１−ブチル−４−メチルピリジニウム臭化物、１−ブチル−４−メチルピリジニウムヨウ化物、１−ヘキシル−４−メチルピリジニウム塩化物、１−ヘキシル−３−メチルピリジニウム塩化物、４−メチル−１−オクチルピリジニウム塩化物、３−メチル−１−オクチルピリジニウム塩化物、３,４−ジメチル−１−ブチルピリジニウム塩化物、３,５−ジメチル−１−ブチルピリジニウム塩化物、３−メチル−１−プロピルピリジニウム  ビス（トリフルオロメチルスルホニル）イミドなど
【００４０】
（３）アンモニウム塩
トリエチルメチルアンモニウム  テトラフルオロボレート、ブチルトリメチルアンモニウム  ビス（トリフルオロメチルスルフォニル）イミド、エチルジメチルプロピルアンモニウム  ビス（トリフルオロメチルスルフォニル）イミド、２−ヒドロキシエチルトリメチルアンモニウム・乳酸アニオン、メチルトリオクチルアンモニウム  ビス（トリフルオロメチルスルフォニル）イミド、メチルトリオクチルアンモニウム・チオサリチル酸アニオン、テトラブチルアンモニウム・ノナフルオロブタンスルホン酸アニオン、テトラエチルアンモニウム・トリフルオロメタンスルホン酸アニオン、テトラヘプチルアンモニウム塩化物、トリブチルメチルアンモニウム  ジブチルフォスフェート、トリブチルメチルアンモニウム・メチルスルホン酸アニオン、トリエチルメチルアンモニウム  ジブチルフォスフェート、トリス（２−ヒドロキシエチル）メチルアンモニウム・メチルスルホン酸アニオンなど
【００４１】
（４）その他、ピロリジニウム塩など
１−エチル−１−メチルピロリジニウム  ビス（トリフルオロメチルスルフォニル）イミド、１−エチル−１−メチルピロリジニウム臭化物、１−エチル−１−メチルピロリジニウム  ヘキサフルオロフォスフェート、１−エチル−１−メチルピロリジニウム  テトラフルオロボレート、１−ブチル−１−メチルピロリジニウム  ビス（トリフルオロメチルスルフォニル）イミド、１−ブチル−１−メチルピロリジニウム塩化物、１−ブチル−１−メチルピロリジニウム臭化物、１−ブチル−１−メチルピロリジニウムヨウ化物、１−ブチル−１−メチルピロリジニウム  ジシアナミド、１−ブチル−１−メチルピロリジニウム  ヘキサフルオロフォスフェート、１−ブチル−１−メチルピロリジニウム  テトラフルオロボレート、１−ブチル−１−メチルピロリジニウム  トリフルオロメタンスルフォネートなど。
【００４２】
該キャパシタ用電解液には、必要に応じ種々の添加剤（Ｆ）が添加されていてもよい。添加剤（Ｆ）には、分散性および／または溶解性を向上させる物質（Ｆ１）、耐電圧の向上をはかる物質（Ｆ２）、その他漏れ電流の低減や水素ガス吸収等を目的とした物質（Ｆ３）があり、２種以上併用することもできる。
【００４３】
分散性および／または溶解性を向上させる物質（Ｆ１）として、界面活性剤（Ｆ１１）、および物理吸着剤（Ｆ１２）を含む。
【００４４】
界面活性剤（Ｆ１１）としては、ドデシル硫酸ナトリウム、ドデシルベンゼン硫酸ナトリウム、コール酸ナトリウム、デオキシコール酸ナトリウムなどが挙げられ、２種以上の物質を併用することもできる。
【００４５】
物理吸着剤（Ｆ１２）とは、対象物質とのπ−π相互作用、カチオン−π相互作用、ファンデルワールス力、ＣＨ−π相互作用などによって分散性および／または溶解性を向上させるものである。物理吸着剤（Ｆ１２）は芳香族化合物およびその誘導体を含む。誘導体とは官能基による置換のほか、縮環体、ポリマーに構造として組み込まれたもの、金属との配位化合物も含む。芳香族化合物の具体例は以下の通りであり、２種以上の物質を併用することもできる。
【００４６】
（１）炭化水素系芳香族化合物
トリフェニレン、ピレン、フェナントレン、ｐ−ターフェニル、アントラセン、ナフタレン、ベンゼン、フルオレン、テトラセン、ペンタセン、スチルベン、フルオランテン、コロネン、オバレン、インデン、アズレン、ビフェニレン、アセアントリレン、プレイアデン、フェナレン、ピセン、フルオランテン、ペリレン、アセフェナントリレン、ペンタフェン、テトラフェニレン、トリナフチレン、ヘキサフェン、ヘプタフェン、ヘキサセン、ヘプタフェン、ルビセン、ピラントレンなど
【００４７】
（２）含窒素芳香族化合物
イミダゾール、ベンズイミダゾール、ポルフィリン、フタロシアニン、ピリジン、ピリダジン、ピリミジン、ピラジン、インドール、イソインドール、インドリジン、キノリン、イソキノリン、４Ｈ−キノリン、プリン、１Ｈ−インダゾール、キナゾリン、シンノリン、キノキサリン、フタラジン、プテリジン、カルバゾール、アクリジン、フェナントリジン、フェナジン、フェノチアジン、フェノキサジン、トリアジンなど
【００４８】
（３）その他
クロマン、イソクロマン、ベンゾフラン、ベンゾ[b]チオフェン、４Ｈ−クロメン、キサンテン、フェノキサチイン、チアントレンなど
【００４９】
耐電圧の向上をはかる物質（Ｆ２）は、ホウ酸系化合物、例えばホウ酸、ホウ酸と多糖類（マンニット、ソルビットなど）との錯化合物、ホウ酸と多価アルコールとの錯化合物等、界面活性剤、コロイダルシリカ等である。
【００５０】
漏れ電流の低減や水素ガス吸収等を目的とした物質（Ｆ３）の具体例としては、例えば芳香族ニトロ化合物（ｐ−ニトロ安息香酸、ｐ−ニトロフェノール等）、リン系化合物（リン酸、亜リン酸、ポリリン酸、酸性リン酸エステル化合物）、オキシカルボン酸化合物等が挙げられる。
【００５１】
本発明により、電気伝導率が高い電気化学素子用電解液を得ることができる。また本発明により得られた電気化学素子用電解液は、例えばアルミニウム電解コンデンサ、導電性高分子ハイブリッドアルミ電解コンデンサ、電気二重層キャパシタ、リチウムイオンキャパシタ、リチウムイオン電池をはじめとする各種電気化学素子に電解液として用いることができる。
【実施例】
【００５２】
以下、実施例および比較例により本発明をさらに説明するが、本発明はこれらに限定されるものではない。以下においてｗｔ％は重量％を示すものとする。
＜製造例１＞
ジメチルカーボネート（０．２ｍｏｌ）のメタノール溶液（７４ｗｔ％）に、２，４−ジメチルイミダゾリン（０．１ｍｏｌ）を滴下して、１２０℃で１５時間攪拌することで、１，２，３，４−テトラメチルイミダゾリニウム・メチルカーボネート塩のメタノール溶液を得た。
【００５３】
フタル酸（０．１ｍｏｌ）を、１，２，３，４−テトラメチルイミダゾリニウム・メチルカーボネート塩（０．１ｍｏｌ）のメタノール溶液に加え、塩交換反応を行い、１，２，３，４−テトラメチルイミダゾリニウム・フタル酸アニオンのメタノール溶液を得た。上記溶液を１．０ｋＰａ以下の減圧度、５０℃で、メタノールの留出がなくなるまで加熱してメタノールを蒸留した後、温度を５０℃から１００℃に上昇させて３０分加熱してモノメチルカーボネート（ＨＯＣＯ２ＣＨ３）、メタノール及び二酸化炭素（メタノール及び二酸化炭素は、モノメチルカーボネートの熱分解により僅かに生成する。）を蒸留除去することで、アミジニウム塩｛１，２，３，４−テトラメチルイミダゾリニウム・フタル酸アニオン｝（融点０℃以下）を得た。
【００５４】
実施例１〜４および比較例１〜２
カーボンナノチューブ１（ナノシル株式会社製  ＮＣ７０００）またはカーボンナノチューブ２（昭和電工株式会社製  ＶＣＧＦ−Ｈ））、製造例１で得られた電解質１，２，３，４−テトラメチルイミダゾリニウム・フタル酸アニオン、γ−ブチロラクトン（三菱化学株式会社製）を表１に示す比率で混合することにより電解液を調製した。
【００５５】
実施例１ 
乳鉢に入れたカーボンナノチューブ１（１．２９ｇ）に１，２，３，４−テトラメチルイミダゾリニウム・フタル酸アニオン（２２．５４ｇ）を加えて乳棒で１０分間圧力をかけながら混合した。さらにγ−ブチロラクトン（４１．４０ｇ）を加えて１０分間混合することにより、本発明の電解液を得た。
【００５６】
実施例２ 
実施例１と同様の方法で、カーボンナノチューブ１（０．６７０ｇ）、１，２，３，４−テトラメチルイミダゾリニウム・フタル酸アニオン（２３．６８ｇ）、γ−ブチロラクトン（４３．２５ｇ）を混合することにより、本発明の電解液を得た。
【００５７】
実施例３ 
実施例１と同様の方法で、カーボンナノチューブ２（１．００ｇ）、１，２，３，４−テトラメチルイミダゾリニウム・フタル酸アニオン（９．００ｇ）、γ−ブチロラクトン（１５．７ｇ）を混合することにより、本発明の電解液を得た。
【００５８】
実施例４ 
実施例１と同様の方法で、カーボンナノチューブ１（０．２００ｇ）、１，２，３，４−テトラメチルイミダゾリニウム・フタル酸アニオン（１９．８ｇ）を混合することにより、本発明の電解液を得た。
【００５９】
比較例１  １，２，３，４−テトラメチルイミダゾリニウム・フタル酸アニオン（７．１０ｇ）、続いてγ−ブチロラクトン（１２．９ｇ）をガラス容器に入れ、５分間振とう攪拌して混合することにより比較用の電解液を得た。
【００６０】
実施例１〜４および比較例１〜２の電解液の電気伝導率を、以下の測定方法で測定し、結果を表１に記した。
【００６１】
電気伝導率の測定
東亜ディーケーケー株式会社製電気伝導率計ＣＭ−４０Ｇを用い、３０℃における電気伝導率を測定した。
【００６２】
【表１】
2015126061.tif 000004
【産業上の利用可能性】
【００６３】
本発明により得られる電気化学素子用電解液は、電導度が高いことから電気化学素子を小型化することができるため、デジタル家電用や車載電装用電源用の電気化学素子用途として極めて有用である。